КЕРАМИЧЕСКАЯ МАССА ДЛЯ ИЗГОТОВЛЕНИЯ ПЛИТКИ
CERAMIC MIXTURE FOR MAKING TILES

Изобретение относится к составам керамических масс, используемых в производстве плитки для полов.
Известна керамическая масса следующего состава, мас.%: глина огнеупорная 50,0-80,0; доменный шлак 20,0-50,0 [1].
Задача изобретения - повышение водостойкости плитки, изготовленной из керамической массы.
Технический результат достигается тем, что керамическая масса для изготовления плитки, содержащая глину огнеупорную, доменный шлак, дополнительно содержит каолин, костяную золу и нарезанное на отрезки 10-30 мм стекловолокно при следующем соотношении компонентов, мас.%: глина огнеупорная 85,0-87,0; доменный шлак 3,0-4,0; каолин 3,0-4,0; костяная зола 3,0-4,0; нарезанное на отрезки 10-30 мм стекловолокно 3,0-4,0.
В таблице приведены составы керамической массы.
Таблица
Компоненты
Состав, мас.%:
1
2
3
Глина огнеупорная
85,0
86,0
87,0
Доменный шлак
4,0
3,5
3,0
Каолин
4,0
3,5
3,0
Костяная зола
4,0
3,5
3,0
Нарезанное на отрезки 10-30 мм стекловолокно
3,0
3,5
4,0
Коэффициент размягчения
~0,9
~0,9
~0,9
2
2
3
3
В составе керамической массы для изготовления плитки может быть использована качественная глина огнеупорная любых месторождений; доменный шлак, характеризующийся следующим примерным химическим составом, мас.%: SiO 36,0-41,0; АО 8,0-11,0; FeO 0,2-0,7; CaO 40,0-48,0; MgO 6,0-10,0; МnО и SО - остальное; любое стекловолокно, нарезанное на отрезки 10-30 мм.
Компоненты дозируют в требуемых количествах. Доменный шлак, каолин и глину огнеупорную по отдельности размалывают до остатка не более 10% на сетке №008. Все компоненты смешивают и готовят керамическую массу с влажностью 18-22%. Из полученной керамической массы пластическим способом формуют плитку, которую сушат и обжигают при температуре 1180-1230°С. Возможно нанесение на поверхность плитки перед ее обжигом слоя тугоплавкой глазури.
Источник информации
1. SU 507540, 1976.